(57)【要約】【課題】耐熱性、機械物性および色相に優れた、植物由来成分を有するポリカーボネートの製造方法を提供すること。【解決手段】ジアンハイドロヘキシトール類からなるジオールと炭酸ジエステルとを、該ジオール１ｍｏｌに対して含窒素塩基性化合物５０〜５００μｍｏｌ、並びに、アルカリ金属元素およびアルカリ土類金属元素の合計量１．２〜４０μｍｏｌの存在下に溶融重縮合させて植物由来成分を有するポリカーボネートを得る。【選択図】なし【特許請求の範囲】
【請求項１】
下記式（１）で表されるジオールと、
【化１】
2009091417.tif 000009
（Ｒ１〜Ｒ４はそれぞれ独立に水素原子、アルキル基、シクロアルキル基またはアリール基から選ばれる基である）
下記式（２）で表される炭酸ジエステルとを、
【化２】
2009091417.tif 000010
（Ｒ５およびＲ６は、アルキル基、シクロアルキル基またはアリール基から選ばれる基であり、Ｒ５とＲ６は同じ基であっても異なる基であってもよい。）
上記式（２）で表されるジオール１ｍｏｌに対して含窒素塩基性化合物５０〜５００μｍｏｌ、並びに、アルカリ金属元素およびアルカリ土類金属元素の合計量１．２〜４０μｍｏｌの存在下に溶融重縮合させることを特徴とする、下記式（３）で表される植物由来成分を有するポリカーボネートの製造方法。
【化３】
2009091417.tif 000011
（Ｒ１〜Ｒ４はそれぞれ独立に水素原子、アルキル基、シクロアルキル基またはアリール基から選ばれる基であり、またｎは繰り返し単位数を表す。）
【請求項２】
アルカリ金属元素およびアルカリ土類金属元素が、リチウム、ナトリウム、カリウム、カルシウムおよびバリウムからなる群から選ばれる少なくとも１つの金属元素である請求項１に記載のポリカーボネートの製造方法。
【請求項３】
含窒素塩基性化合物がテトラメチルアンモニウムヒドロキシドである請求項１または２に記載のポリカーボネートの製造方法。
【請求項４】
請求項１記載の式（１）で表されるジオール中のＮａ、Ｆｅ、Ｃａの含有量合計が２質量ｐｐｍ以下、ガスクロマトグラフィーでの純度分析値が９９．７％以上であり、かつ、請求項１記載の式（２）で表される炭酸ジエステル中のＮａ、Ｆｅ、Ｃａの含有量合計が２質量ｐｐｍ以下、ガスクロマトグラフィーでの純度分析値が９９．７％以上である請求項１〜３のいずれかに記載のポリカーボネートの製造方法。
【請求項５】
請求項１〜４のいずれかに記載の方法により製造されたポリカーボネートであって、該ポリマーの比粘度（０．７ｇを塩化メチレン１００ｍｌに溶解した溶液を温度２０℃で測定）が０．２２〜０．３４であり、かつＣｏｌ−ｂ値が５以下である植物由来成分を有するポリカーボネート。
【発明の詳細な説明】
【技術分野】
【０００１】
本発明は、植物由来のジオール成分を用いて、耐熱性、機械物性および色相に優れた植物由来成分を有するポリカーボネートを製造する方法に関する。さらに詳しくは、植物由来の特定のジオールと炭酸ジエステルとから溶融重縮合法により該ポリカーボネートを製造する方法に関する。
【背景技術】
【０００２】
ポリカーボネート樹脂は透明性、耐熱性、耐衝撃性に優れており、現在、光メディア分野、電気・電子・ＯＡ分野、自動車・産業機器分野、医療分野、その他の工業分野で広く使用されている。しかしながら、現在一般に用いられている芳香族ポリカーボネートは、石油資源から得られる原料より製造されている。そのため、石油資源の枯渇や、廃棄物の焼却処理に伴い発生する二酸化炭素による地球温暖化が懸念されている昨今において、芳香族ポリカーボネートと同様の物性を有しながら、より環境負荷が小さく、リサイクル性に優れた材料の登場が待たれている。
【０００３】
このような状況の中、無水糖アルコールであるジアンハイドロヘキシトール類（イソマンニド、イソイディド、イソソルビドなど）は、マンニトール、イジドール、ソルビトールといった植物由来の原料から誘導することができ、ポリマー特にポリエステルおよびポリカーボネート製造用の再生可能資源（石油や石炭のような枯渇性のあるような天然資源とは異なり、森林資源、バイオマスなどのようにそれ自身が再生能力を持つような資源）として検討されている（例えば特許文献１〜４等）。
【０００４】
しかしながら、これらの無水糖アルコールをポリマーの原料として用いた場合、特に溶融重縮合法によりポリマーを製造する場合には、得られるポリマーが着色したり重合度が上がらないといった問題が起こり易く、実用上問題があった。
【０００５】
【特許文献１】国際公開第２００４／１１１１０６号パンフレット
【特許文献２】特表２００２−５１２２６８号公報
【特許文献３】特表２００２−５１２２７９号公報
【特許文献４】特表２００２−５１２２８９号公報
【発明の開示】
【発明が解決しようとする課題】
【０００６】
本発明の課題は、植物由来の無水糖アルコール（ジオール）を有するポリマーを製造する際の上記の問題を解消し、耐熱性、機械物性および色相に優れた、植物由来成分を有するポリカーボネートの製造方法を提供することにある。
【課題を解決するための手段】
【０００７】
上記課題を達成するための本発明は、次の構成を要旨とするものである。
【０００８】
１．下記式（１）で表されるジオールと、
【化１】
2009091417.tif 000002
（Ｒ１〜Ｒ４はそれぞれ独立に水素原子、アルキル基、シクロアルキル基またはアリール基から選ばれる基である）
下記式（２）で表される炭酸ジエステルとを、
【化２】
2009091417.tif 000003
（Ｒ５およびＲ６は、アルキル基、シクロアルキル基またはアリール基から選ばれる基であり、Ｒ５とＲ６は同じ基であっても異なる基であってもよい。）
上記式（２）で表されるジオール１ｍｏｌに対して含窒素塩基性化合物５０〜５００μｍｏｌ、並びに、アルカリ金属元素およびアルカリ土類金属元素の合計量１．２〜４０μｍｏｌの存在下に溶融重縮合させることを特徴とする、下記式（３）で表される植物由来成分を有するポリカーボネートの製造方法。
【化３】
2009091417.tif 000004
（Ｒ１〜Ｒ４はそれぞれ独立に水素原子、アルキル基、シクロアルキル基またはアリール基から選ばれる基であり、またｎは繰り返し単位数を表す。）
２．アルカリ金属元素およびアルカリ土類金属元素が、リチウム、ナトリウム、カリウム、カルシウムおよびバリウムからなる群から選ばれる少なくとも１種の金属元素である上記１に記載のポリカーボネートの製造方法。
３．含窒素塩基性化合物がテトラメチルアンモニウムヒドロキシドである上記１または２に記載のポリカーボネートの製造方法。
４．上記式（１）で表されるジオール中のＮａ、Ｆｅ、Ｃａの含有量合計が２質量ｐｐｍ以下、ガスクロマトグラフィーでの純度分析値が９９．７％以上であり、かつ、式上記（２）で表される炭酸ジエステル中のＮａ、Ｆｅ、Ｃａの含有量合計が２質量ｐｐｍ以下、ガスクロマトグラフィーでの純度分析値が９９．７％以上である上記１〜３のいずれかに記載のポリカーボネートの製造方法。
５．上記１〜４のいずれかに記載の方法により製造されたポリカーボネートであって、該ポリマーの比粘度（０．７ｇを塩化メチレン１００ｍｌに溶解した溶液を温度２０℃で測定）が０．２２〜０．３４であり、かつＣｏｌ−ｂ値が５以下である植物由来成分を有するポリカーボネート。
【発明の効果】
【０００９】
本発明の製造方法によれば、高重合度でかつ色相に優れ、耐熱性および機械的特性も良好な植物由来成分を有するポリカーボネートを提供することができる。
【発明を実施するための最良の形態】
【００１０】
以下、本発明を実施するための形態について詳細に説明する。なお、本発明の趣旨に合致する限り、他の実施の形態も本発明の範疇に属することは言うまでもない。
【００１１】
本発明においては、上記式(１)で表されるジオールと、上記式（２）で表される炭酸ジエステルとを、溶融重縮合させることにより上記式(１)で表される植物由来成分を有するポリカーボネートを製造する。ポリカーボネートの一般的な製造方法としては、ジヒドロキシ化合物のアルカリ水溶液とホスゲンを有機溶媒の存在下反応させるホスゲン法が知られているが、有毒なホスゲンを使用するだけでなく、生成ポリマーの溶剤として使用される有機溶媒が通常含塩素化合物であるジクロロメタンであるため、得られるポリカーボネート中に塩素原子が残留しやすいという問題がある。
【００１２】
本発明で使用される上記式(１)で表されるジオールは、ジアンハイドロヘキシトール類であり、具体的には例えば下記式（４）〜（６）で表されるイソマンニド、イソイディドおよびイソソルビドが挙げられる。これらジアンハイドロヘキシトール類は、自然界のバイオマスから得られる物質で、再生可能資源と呼ばれるものの１つである。なかでもイソソルビドは、でんぷんなどから簡単に作ることができるジオールであり、資源として豊富に入手することができる上、イソマンニドやイソイディッドと比べても製造も容易なので特に好ましい。
【００１３】
【化４】
2009091417.tif 000005
【化５】
2009091417.tif 000006
【化６】
2009091417.tif 000007
【００１４】
本発明で使用される上記のジオールは、ガスクロマトグラフィーより検出される有機不純物の含有量が全体量の０．３質量％以下であり、好ましくは０．１質量％以下、特に好ましくは０．０５質量％以下であることが望ましい。また、ＩＣＰ発光分析より検出されるＮａ、Ｆｅ、Ｃａの含有量合計が３質量ｐｐｍ以下、好ましくは２質量ｐｐｍ以下、特に好ましくは１質量％以下であることが望ましい。Ｎａ、Ｆｅ、Ｃａの含有量合計がこの範囲を超えたり、不純物の含有量がこの範囲を超える場合には、得られるポリカーボネートの着色抑制効果が低下したり、溶融安定性や耐加水分解が低下する場合がある。
【００１５】
このようなジオールの精製方法については特に限定されない。好ましくは、単蒸留、精留または再結晶のいずれか、もしくはこれらの手法の組み合わせにより精製すればよい。ただし、該ジオールの市販品には安定剤や、保管中に生成した劣化物が含まれていることがあり、これらが得られるポリマー品質に悪影響を与える可能性があるため、該市販品を用いる場合には、再度精製を行い直ちに重合反応に使用するのが好ましい。やむを得ず精製後暫く保管してから使用する場合には、乾燥、４０℃以下の低温、遮光および不活性雰囲気下で保管しておくことが好ましい。
【００１６】
なお、上記ジオールとは異なるジオール、例えばエチレングリコール、トリメチレングリコール、ブチレングリコールなどのアルキレングリコールを、本発明の目的を阻害しない範囲で得られるポリカーボネートの全ジオール成分を基準として、該ジオール割合が２ｍｏｌ％未満となる割合で併用してもよい。
【００１７】
次に本発明で使用される上記式（２）で表される炭酸ジエステルとしては、たとえばジフェニルカーボネート、ジトリルカーボネート、ジキシリルカーボネート、ビス（エチルフェニル）カーボネート、ビス（メトキシフェニル）カーボネート、ビス（エトキシフェニル）カーボネート、ジナフチルカーボネート、ビス（ビフェニル）カーボネートなどの芳香族系炭酸ジエステルや、ジメチルカーボネート、ジエチルカーボネート、ジブチルカーボネート等の脂肪族系炭酸ジエステルが挙げられる。このような化合物のうち反応性、コスト面から芳香族系炭酸ジエステルを用いることが好ましく、特にジフェニルカーボネートを用いることが好ましい。
【００１８】
このような炭酸ジエステルは、ガスクロマトグラフィーにより検出される有機不純物の含有量が全体量の０．３質量％以下、好ましくは０．１質量％以下、特に好ましくは０．０５質量％以下であることが望ましい。また、ＩＣＰ発光分析より検出されるＮａ、Ｆｅ、Ｃａの含有量合計が３質量ｐｐｍ以下、好ましくは２質量ｐｐｍ以下、特に好ましくは１質量％以下であることが望ましい。Ｎａ、Ｆｅ、Ｃａの含有量合計がこの範囲を超えたり、不純物の含有量がこの範囲を超えても、得られるポリカーボネートの着色抑制効果が低下したり、溶融安定性や耐加水分解が低下する場合がある。
【００１９】
上記の炭酸ジエステルについても、その精製方法は特に限定されない。好ましくは、単蒸留、精留または再結晶のいずれか、もしくはこれらの手法の組み合わせにより精製すればよい。
【００２０】
本発明においては、上述のジオールと炭酸ジエステルとを溶融重縮合させるが、その際、炭酸ジエステルはジオール成分１モルに対して０．９０〜１．３０モルの量を用いるのが好ましく、特に０．９９〜１．０５モルの量を用いるのが好ましい。
【００２１】
溶融重縮合させる際には重縮合触媒を用いる必要があるが、本発明においては、上記式（２）で表されるジオール１ｍｏｌに対して含窒素塩基性化合物が５０〜５００μｍｏｌ、好ましくは１００〜５００μｍｏｌ、並びに、アルカリ金属元素およびアルカリ土類金属元素が合計量で１．２〜４０μｍｏｌ、好ましくは１．２〜３０μｍｏｌ、さらに好ましくは１．２〜２０μｍｏｌ特に好ましくは１．２〜１０μｍｏｌの存在下に溶融重縮合させることが肝要である。
【００２２】
含窒素塩基性化合物量が上記範囲未満の場合には、初期の重縮合反応の進行が遅くなり生産効率が悪くなるだけでなく、反応系が熱履歴をより長く受けることで生成ポリマーが着色するので好ましくない。一方、含窒素塩基性化合物が上記範囲を超える場合には、初期の重縮合反応中の発泡が激しくなり、それに伴って反応系内のモノマーおよびオリゴマー成分が揮発し、モノマーのモルバランスが崩れて重合度が所望の値まで上がらなくなるので好ましくない。
【００２３】
また、アルカリ金属およびアルカリ土類金属の合計量が上記範囲未満の場合には、生成ポリマーの重合度が十分には上がらなくなるので好ましくない。一方、上記範囲を超える場合には生成ポリマーの着色が顕著になるだけでなく、得られたポリマーの成形工程や各種安定剤など種々の添加剤混練工程における溶融安定性が悪くなるので好ましくない。
【００２４】
好ましく用いられる含窒素塩基性化合物としては、例えばテトラメチルアンモニウムヒドロキシド（Ｍｅ4ＮＯＨ）、テトラエチルアンモニウムヒドロキシド（Ｅｔ4ＮＯＨ）、テトラブチルアンモニウムヒドロキシド（Ｂｕ4ＮＯＨ）、ベンジルトリメチルアンモニウムヒドロキシド（Ｐｈ−ＣＨ2（Ｍｅ）3ＮＯＨ）、ヘキサデシルトリメチルアンモニウムヒドロキシドなどのアルキル、アリール、アルキルアリール基などを有する４級アンモニウムヒドロオキシド類、トリエチルアミン、トリブチルアミン、ジメチルベンジルアミン、ヘキサデシルジメチルアミンなどの３級アミン類、あるいはテトラメチルアンモニウムボロハイドライド（Ｍｅ4ＮＢＨ4）、テトラブチルアンモニウムボロハイドライド（Ｂｕ4ＮＢＨ4）、テトラブチルアンモニウムテトラフェニルボレート（Ｍｅ4ＮＢＰｈ4）、テトラブチルアンモニウムテトラフェニルボレート（Ｂｕ4ＮＢＰｈ4）などの塩基性塩を挙げることができ、なかでもテトラメチルアンモニウムヒドロキシドが好ましい。
【００２５】
アルカリ金属元素およびアルカリ土類金属元素の種類は特に限定されないが、コスト、重合触媒としての活性、生成ポリマーの分解・着色などへの影響などの点からリチウム、ナトリウム、カリウム、セシウム、カルシウム、バリウムが好ましく、これらは単独で用いてもよく、また２種以上を併用してもよい。
【００２６】
本発明においては、上記の含窒素塩基性化合物、並びに、アルカリ金属元素および／またはアルカリ土類金属元素の存在下に溶融重縮合させるが、これらは溶融重縮合反応の開始時または反応中に反応系に存在させてもよく、また、原料として用いられる前記ジオールや炭酸ジエステル中に予め含有するものを用いてもよい。
【００２７】
例えばアルカリ金属元素および／またはアルカリ土類金属元素を反応系に存在させる場合には、これらの水酸化物や、炭酸塩、炭酸水素塩などの無機塩類、アルコキシド類、フェノキシド類、有機酸塩類、含ホウ素化合物類などを反応系に添加すればよいが、なかでもこれらの水酸化物、炭酸塩、炭酸水素塩、メトキシド、フェノキシド、２,２-ビス（４-ヒドロキシフェニル）プロパン塩、酢酸塩が、反応性、最終的に得られる成形体品質への影響、コスト、衛生性などの点から特に好ましい。
【００２８】
一方、原料中に予め含有するものを用いる場合、上記ジオール中に含有していてもよくまた、炭酸ジエステル中に含有していてもよい。なお、これらジオールや炭酸ジエステル中に含有させる場合には、これらの製造工程、精製工程などのいずれの工程で添加してもよい。例えばアルカリ金属元素および／またはアルカリ土類金属元素を含有するジオールを用いる場合には、上記ジオール中には保存安定性改善の目的でアルカリ金属またはアルカリ土類金属を含有する還元剤、抗酸化剤、脱酸素剤、光安定剤、制酸剤、金属不活性剤などが添加される場合が多いので、これらから選ばれる少なくとも１種の添加剤を含有するものを用いればよい。なかでも、水素化ホウ素ナトリウム、水酸化ナトリウム、水酸化カリウム、炭酸ナトリウム、炭酸カリウム、メタホウ酸ナトリウム、リン酸二ナトリウムなどがジオールの保存安定性改善効果やコストといった点から特に好ましい。
【００２９】
本発明においては、上記のとおり、含窒素塩基性化合物、並びに、アルカリ金属元素および／またはアルカリ土類金属元素の存在下に溶融重縮合させるが、好ましくはこれらの存在下に該ジオールと炭酸ジエステルとを常圧下で加熱して予備反応させた後、徐々に減圧、好ましくは６．７ｋＰａ（５０ｍｍＨｇ）以下まで減圧し、更に昇温しながら撹拌して、生成するフェノール等の芳香族アルコールまたは脂肪族アルコールを留出させる。その際反応系は、窒素、アルゴン等の原料、反応混合物に対し不活性なガスの雰囲気に保つことが好ましい。
【００３０】
ここで反応初期に常圧下で加熱反応させるのは、オリゴマー化反応を進行させ、反応後期に減圧してフェノール等の芳香族アルコールまたは脂肪族アルコールを留去する際、未反応のモノマーが留出してモルバランスが崩れ、重合度が低下することを防ぐためであるり、反応後期に減圧するのは、副生する芳香族アルコールまたは脂肪族アルコールを適宜系（反応器）から除去して効果的に反応を進行させるためである。
【００３１】
また、本発明においては、ジオールの分解を抑え、着色が少なく高粘度の樹脂を得るためにはできるだけ低温の条件が好ましく、２８０℃以下とするのが好ましい。一方重合反応を適切な速度で進めるためには温度は高い方が好ましく、１８０℃以上とするのが好ましい。したがって、適切な重合温度は１８０℃以上２８０℃以下の範囲であり、特に最高の重合温度が２３０〜２７０℃の範囲にあることが好ましい。
【００３２】
以上に説明した本発明の製造方法により得られるポリカーボネートは、色相を示すＣｏｌ−ｂ値が５以下であり、かつ、該ポリカーボネート０．７ｇを塩化メチレン１００ｍｌに溶解した溶液の２０℃における比粘度が０．２２〜０．３４の範囲にあることが好ましい。比粘度が０．２２未満の場合には、十分な機械強度を有する成形物を得ることが困難になる場合があり、一方比粘度が０．３４を超える場合には溶融流動性が低下しすぎて成形に必要な流動性を有する溶融温度がポリマーの分解温度に接近し、溶融成形中にポリマーの熱分解が起こしやすくなる。
【００３３】
また、得られるポリカーボネート中のＮａ、Ｆｅ、Ｃａの含有量の合計は１０質量ｐｐｍ以下であることが好ましい。ポリマー中のＮａ、Ｆｅ、Ｃａの合計の含有量がこの範囲を超える場合にはポリマーの着色がしやすくなるだけでなく、溶融安定性や耐加水分解が悪化しやすくなる。
【００３４】
本発明で得られたポリカーボネートは、光メディア用途、電気・電子・ＯＡ用途、自動車・産業機器用途、医療・保安用途、シート・フィルム・包装用途、雑貨用途をはじめとする様々な用途に幅広く用いることができる。具体的には、光メディア用途としてＤＶＤ、ＣＤ−ＲＯＭ、ＣＤ−Ｒ、ミニディスク、電気・電子・ＯＡ用途として携帯電話、パソコンハウジング、電池のパックケース、液晶用部品、コネクタ、自動車・産業機器用途としてヘッドランプ、インナーレンズ、ドアハンドル、バンパ、フェンダ、ルーフレール、インバネ、クラスタ、コンソールボックス、カメラ、電動工具、医療・保安用途として銘板、カーポート、液晶用拡散・反射フィルム、飲料水タンク、雑貨としてパチンコ部品、消火器ケースなどが挙げられる。
【００３５】
上記のような用途に適用するための成形方法としては、射出成形，圧縮成形，射出圧縮成形，押し出し成形、ブロー成形等が挙げられ、例えばフィルムやシートを製造する方法としては、例えば溶剤キャスト法、溶融押出し法、カレンダー法等が挙げられる。
【実施例】
【００３６】
以下の実施例により、本発明の詳細をより具体的に説明する。しかし、本発明はこれら実施例に限定されるものではない。
本実施例に使用したジフェニルカーボネートは帝人化成製、塩化メチレンは和光純薬製である。ジオール成分のイソソルビドについては、ロケット社製でアルカリ金属およびアルカリ土類金属成分含有量が異なるもの５種類（以下、ロットＡ〜Ｅのように称する）、またはそのロットＤを１回単蒸留したもの（ロットＳ）のうちのいずれかを用いた。なお、炭酸ジフェニルおよびロットＳのイソソルビドからは、ＩＣＰ発光分析でアルカリ金属およびアルカリ土類金属成分は検出されなかった。
【００３７】
（１）ポリマーの比粘度は、ポリカーボネート０．７ｇを塩化メチレン１００ｍｌに溶解した溶液の２０℃における粘度を測定して求めた。
（２）ポリマーの色相について、ＪＩＳ Ｚ  ８７２２に従い、ＵＶ−ＶＩＳ ＲＥＣＯＲＤＩＮＧ ＳＰＥＣＴＲＯＰＨＯＴＯＭＥＴＥＲ(島津製作所製)を用いて、ポリマー０．９３５ｇに塩化メチレン４ｍｌを加え溶解し、波長７８０〜３８０ｎｍ、照明：Ｃ、視野：２°の条件のもとＣｏｌ−ｂ値を測定することにより確認した。
（３）イソソルビド、およびジフェニルカーボネート中の各種の金属量については、ＩＣＰ発光分析装置ＶＩＳＴＡ ＭＰ−Ｘ（マルチ型）（バリアン社製）を用いて定量し（検出下限０．１ｐｐｍ）、添加した触媒化合物の金属量と併せてジオール１モル当たりのμｍｏｌ量を計算した。
【００３８】
［実施例１］
ロットＳのイソソルビド８７．６８ｇ（０．６ｍｏｌ）、およびジフェニルカーボネート１２８．５３ｇ（０．６ｍｏｌ）を三ツ口フラスコに入れ、重合触媒として２,２−ビス（４−ヒドロキシフェニル）プロパン二ナトリウム塩（０．１２ｍｇ、４．５×１０-７ｍｏｌ、ナトリウム１．５μｍｏｌ/ジオール１ｍｏｌ）およびテトラメチルアンモニウムヒドロキシド（ＴＭＡＨ、１６．４ｍｇ、１．８×１０-４ ｍｏｌ、３００μｍｏｌ/ジオール１ｍｏｌ）を加え窒素雰囲気下１８０℃で溶融した。攪拌下、反応槽内を１００ｍｍＨｇ(１３．３３ｋＰａ)に減圧し、生成するフェノールを溜去しながら約２０分間反応させた。次に２００℃に昇温した後、フェノールを留去しながら３０ｍｍＨｇ(４．００ｋＰａ)まで減圧し、さらに２６０℃に昇温した。ついで、徐々に減圧し、最終的に２６０℃、０．５ｍｍＨｇ(０．０６７ｋＰａ)の条件下で反応させた。この時点を時間０分とし６０分後サンプリングし、比粘度、及びＣｏｌ−ｂ値を測定した。結果を表１に示す。
【００３９】
［実施例２〜８、比較例１〜４］
使用するイソソルビドのロット、含窒素塩基性化合物量、触媒化合物および原料イソソルビドに由来するアルカリ金属およびアルカリ土類金属量を表１のとおり変えた以外は実施例１と同様の操作を行った。結果を表１に示す。なお、触媒化合物について、実施例６においては、２,２−ビス（４−ヒドロキシフェニル）プロパン二ナトリウム塩の代わりに水酸化リチウムを、実施例７では水酸化バリウムの八水和物を用いた。実施例８では触媒化合物の添加を行わなかった。
【００４０】
【表１】
2009091417.tif 000008